(57)【要約】【課題】  アルカリ量が少なく初期強度発現性が優れる吹付け材料、およびそれを用いた吹付け工法を提供する。【解決手段】  液体急結剤とセメントコンクリートを含有する吹付け材料において、アルミニウム、イオウ及びフッ素を含有する酸性の液体急結剤と粉末硫酸アルミニウムを併用すること、アルミニウム、イオウ及びアルカノールアミンを含有する酸性の液体急結剤と粉末硫酸アルミニウムを併用すること、アルミニウム、イオウ、フッ素及びアルカノールアミンを含有する酸性の液体急結剤と粉末硫酸アルミニウムを併用することを特徴とする。また、吹付け工法において、この吹付け材料を用いて地山に吹付けることを特徴とする。【特許請求の範囲】
【請求項１】
液体急結剤とセメントコンクリートを含有する吹付け材料において、アルミニウム、イオウ及びフッ素を含有する酸性の液体急結剤と粉末硫酸アルミニウムを併用することを特徴とする吹付け材料。
【請求項２】
液体急結剤とセメントコンクリートを含有する吹付け材料において、アルミニウム、イオウ及びアルカノールアミンを含有する酸性の液体急結剤と粉末硫酸アルミニウムを併用することを特徴とする吹付け材料。
【請求項３】
液体急結剤とセメントコンクリートを含有する吹付け材料において、アルミニウム、イオウ、フッ素及びアルカノールアミンを含有する酸性の液体急結剤と粉末硫酸アルミニウムを併用することを特徴とする吹付け材料。
【請求項４】
さらに、前記液体急結剤が錯体形成剤を含有することを特徴とする請求項１〜３のいずれか一項に記載の吹付け材料。
【請求項５】
さらに、前記液体急結剤がアルカリ金属元素を含有することを特徴とする請求項１〜４のいずれか一項に記載の吹付け材料。
【請求項６】
前記液体急結剤のｐＨが６以下であることを特徴とする請求項１〜５のいずれか一項に記載の吹付け材料。
【請求項７】
前記液体急結剤の使用量が、前記セメントコンクリート中のセメント１００部に対して、５〜１５部であることを特徴とする請求項１〜６のいずれか一項に記載の吹付け材料。
【請求項８】
前記粉末硫酸アルミニウムが、前記セメントコンクリート中のセメント１００部に対して、１〜１０部であることを特徴とする請求項１〜７のいずれか一項に記載の吹付け材料。
【請求項９】
前記粉末硫酸アルミニウムは、Ａｌ2(ＳＯ4)3・ｎＨ2Ｏのｎが５〜２０であることを特徴とする請求項１〜８のいずれか一項に記載の吹付け材料。
【請求項１０】
請求項１〜９のいずれか一項に記載の吹付け材料を用いて地山に吹付けることを特徴とする吹付け工法。
【発明の詳細な説明】
【技術分野】
【０００１】
本発明は、法面、又は、道路、鉄道、及び導水路等のトンネルにおいて、露出した地山面に吹き付ける吹付け材料、およびそれを用いた吹付け工法に関する。
【背景技術】
【０００２】
従来、トンネルの掘削作業等において露出した地山の崩落を防止するために、粉体の急結剤をコンクリートに混合した急結性コンクリートを吹き付ける工法が用いられている(特許文献１、特許文献２参照)。
【０００３】
これらの吹付け工法で使用する急結剤としては、急結性能が優れることからカルシウムアルミネートに、アルカリ金属アルミン酸塩又はアルカリ金属炭酸塩等を混合したものが使用されていた。
しかしながら、カルシウムアルミネートにアルカリ金属アルミン酸塩やアルカリ金属炭酸塩等を混合した急結剤よりも低ｐＨ値のもので、弱アルカリ性、好ましくは、中性又は弱酸性の急結剤が求められていた。
【０００４】
この問題を解決するため液体急結剤として、塩基性アルミニウム塩や有機カルボン酸を主成分とするもの（特許文献３参照）、硫酸アルミニウムやアルカノールアミンを主成分(特許文献４参照)とするもの、並びに、アルミニウムの塩基性水溶液と、ケイ酸リチウム、及びアルミン酸リチウムを主成分（特許文献５）とするもの等が用いられている。
しかしながら、この液体急結剤は、初期強度発現が得にくく、従来の粉体系急結剤と比較して、トンネル坑内で厚吹きした場合には剥落する危険性があった。
近年では、人体への影響が従来の塩基性の急結剤と比較して少なく、初期強度発現性が優れる液体急結剤の開発が待たれていた。
【特許文献１】特公昭６０−００４１４９号公報
【特許文献２】特開平０９−０１９９１０号公報
【特許文献３】特表２００１−５０９１２４
【特許文献４】特開平１０−０８７３５８号公報
【特許文献５】特開２００１−１３０９３５号公報
【発明の開示】
【発明が解決しようとする課題】
【０００５】
本発明者は、以上の状況を鑑み、前記課題を解消すべく種々検討した結果、特定の吹付け材料を使用することで、アルカリ量が少なく、初期強度発現性が優れる吹付け材料が得られるとの知見を得て本発明を完成するに至った。
【課題を解決するための手段】
【０００６】
本発明は、液体急結剤とセメントコンクリートを含有する吹付け材料において、アルミニウム、イオウ及びフッ素を含有する酸性の液体急結剤と粉末硫酸アルミニウムを併用すること、アルミニウム、イオウ及びアルカノールアミンを含有する酸性の液体急結剤と粉末硫酸アルミニウムを併用すること、アルミニウム、イオウ、フッ素及びアルカノールアミンを含有する酸性の液体急結剤と粉末硫酸アルミニウムを併用することを特徴とする吹付け材料である。さらに、前記液体急結剤が錯体形成剤を含有すること、前記液体急結剤がアルカリ金属元素を含有すること、前記液体急結剤のｐＨが６以下であることを特徴とする該吹付け材料であり、前記液体急結剤の使用量がセメント１００部に対して、５〜１５部であることを特徴とする該吹付け材料である。前記粉末硫酸アルミニウムが、セメントコンクリート中のセメント１００部に対して、１〜１０部であること、前記粉末硫酸アルミニウムは、Ａｌ2(ＳＯ4)3・ｎＨ2Ｏのｎが５〜２０であることを特徴とする該吹付け材料である。また、該吹付け材料を用いて地山に吹付けることを特徴とする吹付け工法を構成とする。
【発明の効果】
【０００７】
本発明の吹付け材料およびそれを用いた吹付け工法を採用することによって、液体急結剤を使用した場合でも急結性に優れ、吹付け後に剥落を生じない効果を奏する。
【発明を実施するための最良の形態】
【０００８】
以下、本発明を詳細に説明する。
本発明でいうセメントコンクリートとは、セメントペースト、モルタル、及びコンクリートの総称である。
また、本発明における部や％は、特に規定しない限り質量基準である。
【０００９】
本発明の液体急結剤は、酸性の液体急結剤であり、ｐＨで６以下が好ましい。
液体急結剤の主成分は、アルミニウム（Ａｌ2Ｏ3）とイオウ（ＳＯ3）であり、その他にフッ素、アルカノールアミン、錯体形成剤、及びアルカリ金属等を含有するものである。
【００１０】
本発明の液体急結剤に使用するフッ素成分を含有するものは特に限定されるものではなく、フッ素を含有するものとしては、水に溶解又は分散する化合物であれば特に限定されるものではなく、フッ化塩、ケイフッ化塩、フッ化ホウ素塩、有機フッ素化合物、及びフッ化水素酸等のフッ素化合物が挙げられ、これらのうちの一種又は二種以上が使用可能である。
【００１１】
フッ化塩として、フッ化リチウム、フッ化ナトリウム、フッ化カリウム、フッ化カルシウム、フッ化アルミニウム、及びクリオライトなどが挙げられる。
クリオライトは天然物又は合成したものいずれも使用可能である。
ケイフッ化塩として、ケイフッ化アンモニウム、ケイフッ化ナトリウム、ケイフッ化カリウム、及びケイフッ化マグネシウムなどが挙げられる。
フッ化ホウ素塩として、フッ化ホウ素、三フッ化ホウ素、三フッ化ホウ素モノエチルアミンコンプレックス、三フッ化ホウ素酢酸コンプレックス、及び三フッ化ホウ素トリエタノールアミン、ホウフッ化アンモニウム、ホウフッ化ナトリウム、ホウフッ化カリウム、及びホウフッ化第一鉄等が挙げられる。
【００１２】
本発明では、安全性が高く、製造コストが安く、かつ、凝結性状が優れる点から、フッ化塩やケイフッ化塩、又はフッ化水素酸が好ましい。
フッ素の使用量は、液体急結剤のＳＯ3１００部に対して、２．５〜５０部が好ましい。
【００１３】
本発明の液体急結剤に使用するアルカノールアミンは、構造式においてＮ-Ｒ-ＯＨ構造を有する有機化合物である。
ここで、Ｒはアルキル基又はアリル基と呼ばれる原子団であり、例えば、メチレン基、エチレン基、及びｎ-プロピレン基等の直鎖型のアルキル基、イソプロピル基等の枝分かれ構造を有するアルキル基、並びに、フェニル基やベンジル基等の芳香族環を有するアリル基等が挙げられる。
また、Ｒは窒素原子と２箇所以上で結合していてもよく、Ｒの一部又は全部が環状構造であってもよい。
さらに、Ｒは複数の水酸基と結合していてもよく、アルキル基の一部に炭素や水素以外の元素、例えば、イオウ、フッ素、塩素、及び酸素等が含まれていてもよい。
このようなアルカノールアミンの例としては、エタノールアミン、ジエタノールアミン、トリエタノールアミン、N-メチルジエタノールアミン、N,N-ジメチルエタノールアミン、N,N-ジブチルエタノールアミン、N-(2-アミノエチル)エタノールアミン、三フッ化ホウ素トリエタノールアミン、及びこれらの誘導体等が挙げられ、本発明ではこれらのうちの一種又は二種以上を使用することができ、そのうち、ジエタノールアミン、N,N-ジメチルエタノールアミン、及びそれらの混合物が好ましく、ジエタノールアミンとN,N-ジメチルエタノールアミンの混合物がより好ましい。
アルカノールアミンの使用量は、液体急結剤中のＳＯ3１００部に対して、２．５〜７５部が好ましい。
【００１４】
また、本発明の液体急結剤は保存安定性を向上させる目的で、錯体形成剤を使用することが可能である。
錯体形成剤の具体例としては、例えば、(1)ぎ酸、酢酸、及びプロピオン酸等のモノカルボン酸類、(2)シュウ酸、マロン酸、コハク酸、グルタル酸、アジピン酸、ピメリン酸、マレイン酸、フマル酸、及びフタル酸等のジカルボン酸類、(3)トリメリト酸やトリカルバリリル酸等のトリカルボン酸類、(4)ヒドロキシ酪酸、乳酸、及びサリチル酸等のオキシモノカルボン酸類、リンゴ酸のオキシジカルボン酸類、(5)アスパラギン酸やグルタミン酸等のアミノカルボン酸類、(6)エチレンジアミン四酢酸(ＥＤＴＡ)やトランス-1,2-ジアミノシクロヘキサン四酢酸(ＣｙＤＴＡ)等のアミノポリカルボン酸類、(7)エチレンジアミンテトラ（メチレンホスホン酸）〔ＥＤＴＰＯ〕、エチレンジアミンジ（メチレンホスホン酸）〔ＥＤＤＰＯ〕、ニトリロトリス（メチレンホスホン酸）〔ＮＴＰＯ〕、1-ヒドロキシエチリデン-1,1'-ジホスホン酸〔ＨＥＤＰＯ〕等のホスホン酸類、(8)リン酸、トリポリリン酸、及びヘキサメタリン酸等の縮合リン酸類、(9)アセチルアセトンやヘキサフルオロアセチルアセトンなどのジケトン類等が挙げられ、本発明では、これら錯体形成剤のうちの一種又は二種以上の使用が可能である。
これらの中でもシュウ酸、マロン酸、コハク酸、及び縮合リン酸類等が好ましい。
錯体形成剤の使用量は、液体急結剤中のＳＯ3１００部に対して、２．５〜７５部が好ましい。
本発明の液体急結剤は、多種材料を複合して使用する性質上、本発明の元素や成分以外のものも、本発明の効果を著しく低下させない範囲で含有させることも可能である。
【００１５】
本発明の液体急結剤は、急結性を向上させる目的で、アルカリ金属を含有させることができる。
アルカリ金属の供給原料は特に限定されるものではないが、アルカリ金属元素、即ち、リチウム、ナトリウム、カリウム、ルビジウム、及びセシウムを含む水溶性の化合物であればよく、アルカリ金属元素の酸化物、過酸化物、塩化物、水酸化物、硝酸塩、亜硝酸塩、リン酸塩、ケイ酸塩、アルミン酸塩、硫酸塩、チオ硫酸塩、過硫酸塩、硫化塩、炭酸塩、重炭酸塩、シュウ酸塩、ホウ酸塩、フッ化塩、ケイ酸塩、ケイフッ化塩、明礬、及び金属アルコキシドなどが使用可能であり、これらのうちの一種又は二種以上が使用可能である。これらの中でも、硫酸塩、重炭酸塩、シュウ酸塩、フッ化塩、ケイフッ化塩、明礬等が好ましい。
アルカリ金属の含有量は、液体急結剤中のＳＯ3１００部に対して、２．５〜５０部が好ましい。
【００１６】
また、本発明の液体急結剤と併用して既知の水溶性の水和促進剤を使用することは可能である。
水和促進剤としては、例えば、ギ酸又はその塩、酢酸又はその塩、及び乳酸又はその塩等の有機系の水和促進剤や、水ガラス、硝酸塩、亜硝酸塩、チオ硫酸塩、及びチオシアン酸塩等の無機系の水和促進剤を使用することが可能である。
【００１７】
液体急結剤中の固形分の濃度は、２０〜６０％であることが好ましく、２５〜５０％であることがより好ましい。２０％未満では優れた急結性状が得られない場合があり、６０％を超えるものでは、液の粘性が高く、ポンプでの圧送性が悪くなる場合がある。
【００１８】
本発明の液体急結剤の形態は液状であり、懸濁液も含むものであり、懸濁液中の懸濁粒子のサイズは特に限定されるものではないが、懸濁粒子の分散性から、５μｍ以下であることが好ましい。
【００１９】
本発明の液体急結剤の使用量は、セメント１００部に対して、５〜１５部が好ましく、７〜１０部がより好ましい。液体急結剤の使用量が５部未満では、優れた急結性が発揮されない場合があり、１５部を超えると長期強度発現性が悪くなる場合がある。
【００２０】
本発明の吹付け材料は、液体急結剤と粉末硫酸アルミニウムを併用するものである。粉末硫酸アルミニウムは、予めベースとなる吹付け用コンクリートに含有させることも可能であるが、吹付け用コンクリートが地山に吹付けされる直前に水、もしくは本液体急結剤と混合してスラリー化したものを、コンクリートの吐出直前に混合させることも可能であり、粉塵低減の観点から後者の方法が好ましい。
【００２１】
本発明で使用する粉末硫酸アルミニウムは、Ａｌ2(ＳＯ4)3・ｎＨ2Ｏの化学式を持ち、Ａｌ2(ＳＯ4)3・１４〜１８Ｈ2ＯやＡｌ2(ＳＯ4)3・８Ｈ2Ｏ、無水硫酸アルミニウム等が使用可能であるが、初期の付着性が良好なことからｎは５〜２０であることが好ましい。
【００２２】
本発明の粉末硫酸アルミニウムの使用量は、セメント１００部に対して、１〜１０部が好ましく、１．５〜５部がより好ましい。粉末硫酸アルミニウムの使用量が１部未満では、優れた急結性が発揮されない場合や吹付け時にダレが多くなる場合があり、１０部を超えると長期強度発現性が悪くなる場合がある。
【００２３】
本発明で使用するセメントは特に限定されるものではなく、普通、早強、超早強、中庸熱、及び低熱等の各種ポルトランドセメントや、これらポルトランドセメントに高炉スラグ、フライアッシュ、及び石灰石微粉末を混合した各種混合セメントなどのいずれも使用可能である。混合セメントにおける混合物とセメントの割合は特に限定されるものではなく、これら混和材をJISで規定する以上に混合したものも使用可能である。
【００２４】
本発明では、前記各材料や、砂や砂利等の骨材の他に、減水剤、ＡＥ剤、増粘剤、及び繊維等の混和材又は混和剤を本発明の目的を実質的に阻害しない範囲で併用することが可能である。
【００２５】
減水剤は、例えばリグニンスルホン酸系、ナフタレンスルホン酸系、及びポリカルボン酸系等の公知の減水剤すべてのものが使用可能である。
【００２６】
ＡＥ剤は、コンクリートの凍害を防止するものである。
【００２７】
増粘剤は、骨材、セメントペースト、及びその他添加剤の材料分離抵抗性を向上させるものであり、例えば、メチルセルロース、カルボキシメチルセルロース、セルロースエーテルなどのセルロース系、ポリエチレンオキサイド、ポリプロピレンオキサイド、ポリブチレンオキサイドなどのポリマーや、アクリル酸、メタクリル酸、及びエステルのコポリマーが主成分であるアクリル系ポリマーなどが使用可能である。
【００２８】
繊維は、セメントコンクリートの耐衝撃性や弾性の向上の面から使用するもので、無機質や有機質いずれも使用可能である。
無機質の繊維としては、ガラス繊維、炭素繊維、ロックウール、石綿、セラミック繊維、及び金属繊維等が挙げられる。
また、有機質の繊維としては、ビニロン繊維、ポリエチレン繊維、ポリプロピレン繊維、ポリアクリル繊維、セルロース繊維、ポリビニルアルコール繊維、ポリアミド繊維、パルプ、麻、木毛、及び木片等が挙げられ、これらのうち、経済性の面で、金属繊維やビニロン繊維が好ましい。
繊維の長さは圧送性や混合性等の点で、５０ｍｍ以下が好ましく、５〜３０ｍｍがより好ましい。繊維のアスペクト比は特に限定されるものではない。
【００２９】
本発明の法面やトンネルへの吹付け工法としては、一般的に行われている乾式、湿式のいずれの吹付け工法も可能である。そのうち、粉塵の発生量が少ない面で湿式吹付け工法が好ましい。
【００３０】
本発明の液体急結剤は、２０℃以上、９０℃以下の範囲で加熱してセメントコンクリートに混和させることでより急結性を向上させることが可能である。
【００３１】
本発明の吹付け用セメントコンクリートのスランプ値やフロー値は特に限定されず、公知の施工システムの組み合わせの範疇で問題なく施工可能ならばいずれの値のものでも使用可能である。
【実施例１】
【００３２】
セメント／砂が１／３、Ｗ／Ｃが５２％の配合を用い、減水剤を使用してスランプ（ＳＬ）を１５ｃｍ程度に調整したモルタルを調製した。
調製したモルタル中のセメント１００部に対して、粉末硫酸アルミニウム５部を配合し、さらにセメント１００部に対して、表１に示す液体急結剤１０部を混合して型枠内に詰め込み、試験環境温度２０℃で、プロクター貫入抵抗値を測定した。結果を表１に併記する。
なお、比較のため、粉末硫酸アルミニウムを使用しない系でも同様に試験した。
【００３３】
＜使用材料＞
粉末硫酸アルミニウム（ア）：硫酸アルミニウム１４〜１８水塩、キシダ化学社製
原料イ    ：硫酸アルミニウム１４〜１８水塩、キシダ化学社製
原料ロ    ：フッ素・アルカリ金属供給原料、フッ化ナトリウム、キシダ化学社製、試薬１級品
原料ハ    ：アルカノールアミン、ジエタノールアミン、キシダ化学社製、試薬１級品
原料ニ    ：錯体形成剤、コハク酸、キシダ化学社製、試薬１級品
原料ホ    ：フッ素供給原料、フッ化水素酸（５５％）、キシダ化学社製、試薬１級品
液体急結剤：各原料を表１に示す組成になるよう計算して混合した。８０℃で３０分間溶解させたものを使用。いずれの液体急結剤も液体急結剤１００部中、Ａｌ2Ｏ3を８部含有するように調整した。
セメント  ：普通ポルトランドセメント、市販品、密度３．１５ｇ／ｃｍ3
砂        ：新潟県姫川産、密度２．６２ｇ／ｃｍ3
減水剤    ：ナフタレンスルホン酸系減水剤、市販品
水        ：水道水
【００３４】
＜測定方法＞
プロクター貫入抵抗値：ＪＳＣＥ  Ｄ−１０２−１９９９に準じて測定、材齢１５分
【００３５】
【表１】
2006225172.tif 000002
【００３６】
表１より、アルミニウム（Ａｌ2Ｏ3）、イオウ（ＳＯ3）とフッ素（Ｆ）及び／又はアルカノールアミンを含有する液体急結剤と粉末硫酸アルミニウムを併用した実験No.1-2〜1-8の実施例の材料は、材齢１５分のプロクター貫入抵抗値が大きく、急結性に優れていることが分かる。特に、実験No.1-4、1-8のように、フッ素、アルカノールアミン及びアルカリ金属をともに含有させることにより優れた急結性の材料が得られる。
これに対して、液体急結剤にフッ素（Ｆ）及び／又はアルカノールアミンを含有しない実験No.1-1の比較例の材料、粉末硫酸アルミニウムを併用しない実験No.1-9、1-10、1-12、1-13、1-14の比較例の材料は、材齢１５分のプロクター貫入抵抗値が小さく、優れた急結性が発揮されなかった。
なお、粉末硫酸アルミニウムを併用しなくても、フッ素、アルカノールアミン及びアルカリ金属をともに含有させた場合（実験No.1-11、1-15）には、材齢１５分のプロクター貫入抵抗値はかなり高いが、実施例４に示すように、吹付け時のダレが多いので好ましくない。
【実施例２】
【００３７】
表１の実験1-8の液体急結剤を、セメント１００部に対して、表２に示す量使用し、粉末硫酸アルミニウム（ア）をセメント１００部に対して５部使用したこと以外は実施例１と同様に行った。結果を表２に併記する。
【００３８】
【表２】
2006225172.tif 000003
【００３９】
表２より、液体急結剤の使用量が多くなるにしたがって、材齢１５分のプロクター貫入抵抗値が大きくなり、急結性の向上するのが分かるから、液体急結剤の使用量は、セメント１００部に対して、５部以上が好ましい。しかし、１５部を超えて使用しても、実験No.2-4のように急結性状は飽和し、また、長期強度発現性が悪くなる場合があるから、５〜１５部とすることが好ましい。
【実施例３】
【００４０】
セメント１００部に対して表３に示す量の粉末硫酸アルミニウムを使用し、さらに表１の実験No.1-8の液体急結剤を、セメント１００部に対して１０部使用したこと以外は実施例１と同様に行った。結果を表３に併記する。
【００４１】
【表３】
2006225172.tif 000004
【００４２】
表３より、粉末硫酸アルミニウムの使用量が多くなるにしたがって、材齢１５分のプロクター貫入抵抗値が大きくなり、急結性の向上するのが分かるから、粉末硫酸アルミニウムを併用する量は、セメント１００部に対して、１部以上が好ましい。しかし、１０部を超えて使用しても、実験No.3-4のように急結性状は飽和し、また、長期強度発現性が悪くなる場合があるから、１〜１０部とすることが好ましい。
【実施例４】
【００４３】
単位セメント量４００ｋｇ／ｍ3、水セメント比＝５０％、ｓ／ａ＝６５％のコンクリートを減水剤を用いてスランプ１５ｃｍ程度に調整し、セメント１００部に対して、表４に示す粉末硫酸アルミニウムを３部、実験No.1-8で使用した液体急結剤を８部使用して模擬トンネル内に吹付けした。吹付け用コンクリートの吐出量は１０ｍ3／ｈであり、液体急結剤と粉末硫酸アルミニウムはコンクリート吐出口手前１ｍの分岐管から４ｍ3／ｈの吹付けエアとともに添加した。付着性状を確認した結果を表４に併記する。
【００４４】
＜使用材料＞
セメント：普通ポルトランドセメント、市販品、密度３．１５ｇ／ｃｍ3
細骨材：新潟県姫川産、密度２．６２ｇ／ｃｍ3
粗骨剤：新潟県姫川産、密度２．６４ｇ／ｃｍ3
水：水道水
減水剤：ポリカルボン酸系減水剤
液体急結剤：実験No.1-8組成品
粉末硫酸アルミニウム（ア）：硫酸アルミニウム１４〜１８水塩
粉末硫酸アルミニウム（イ）：硫酸アルミニウム８水塩
粉末硫酸アルミニウム（ウ）：無水硫酸アルミニウム
【００４５】
【表４】
2006225172.tif 000005
表４に示すように、粉末硫酸アルミニウムの水和物を併用した場合には、吹付け時の付着性は良好であり、無水物を併用した場合には、一部ダレが発生するものの概ね付着性は良好であった。
これに対して、粉末硫酸アルミニウムを併用しないと、実験No.4-1のように吹付け時にダレが多く付着状態は良好ではなかった。